(57)【特許請求の範囲】
【請求項１】
第１の面、及び前記第１の面の反対側に形成される第２の面を有するガス拡散基材と、
導電性粉末を含有すると共に、前記ガス拡散基材の前記第１の面上、及び前記ガス拡散基材内に配置される微細孔層と、を有し、
前記微細孔層は、前記ガス拡散基材の厚さ方向に連続しており、
前記厚さ方向と垂直な断面上の前記微細孔層の量は、前記厚さ方向における第１の断面位置において最大となると共に、前記第１の断面位置から前記第２の面へ向かうに従って減少し、
前記厚さ方向における前記ガス拡散基材の中央位置から前記第１の面側の領域に含まれる前記微細孔層の量は、前記微細孔層の全体の量の８０％以上であり、
前記微細孔層は、前記第２の面まで及んでいることを特徴とするガス拡散層。
【請求項２】
前記断面の前記厚さ方向における断面位置に対して、当該断面上の前記微細孔層の量をプロットした曲線は、前記第１の断面位置と前記第２の面との間に極小点を有さないことを特徴とする請求項１記載のガス拡散層。
【請求項３】
前記断面の前記厚さ方向における断面位置に対して、当該断面上の前記微細孔層の量をプロットした曲線は、前記第１の断面位置よりも前記第１の面側に極小点を有さないことを特徴とする請求項１又は２記載のガス拡散層。
【請求項４】
第１の面、及び前記第１の面の反対側に形成される第２の面を有するガス拡散基材と、
導電性粉末を含有すると共に、前記ガス拡散基材の前記第１の面上、及び前記ガス拡散基材内に配置される微細孔層と、を有し、
前記微細孔層は、前記ガス拡散基材の厚さ方向に連続しており、
前記厚さ方向と垂直な断面上の前記微細孔層の量は、前記厚さ方向における第１の断面位置において最大となると共に、
前記断面の前記厚さ方向における断面位置に対して、当該断面上の前記微細孔層の量をプロットした曲線が、前記第１の断面位置と前記第２の面との間に極小点を有する場合、
前記極小点よりも前記第２の面側の最大値と前記極小点における値との差が、前記第１の断面位置における値の５％以下であり、
前記極小点から前記第２の面へ向かって前記微細孔層の量が増加する部分を除き、前記厚さ方向と垂直な断面上の前記微細孔層の量は、前記第１の断面位置から前記第２の面へ向かうに従って減少し、
前記厚さ方向における前記ガス拡散基材の中央位置から前記第１の面側の領域に含まれる前記微細孔層の量は、前記微細孔層の全体の量の８０％以上であり、
前記微細孔層は、前記第２の面まで及んでおり、
前記断面の前記厚さ方向における断面位置に対して、当該断面上の前記微細孔層の量をプロットした曲線が、前記第１の断面位置と前記第２の面との間に極小点を有する場合、
前記極小点よりも前記第２の面側の最大値と前記極小点における値との差が、前記第１の断面位置における値の５％以下であることを特徴とするガス拡散層。
【請求項５】
前記断面の前記厚さ方向における断面位置に対して、当該断面上の前記微細孔層の量をプロットした曲線は、前記第１の断面位置よりも前記第１の面側に極小点を有さないことを特徴とする請求項４記載のガス拡散層。
【請求項６】
請求項１〜５の何れか一項に記載のガス拡散層と、触媒層とを備えることを特徴とする燃料電池用電極。
【請求項７】
電解質膜と、
前記電解質膜の一方の面に設けられたアノードと、
前記電解質膜の他方の面に設けられたカソードと、を備え、
前記アノード及び前記カソードの少なくとも一方に、請求項１〜５のいずれか一項に記載のガス拡散層を採用することを特徴とする膜電極接合体。
【請求項８】
請求項１〜５のいずれか一項に記載のガス拡散層を備えることを特徴とする燃料電池。
【発明の詳細な説明】
【技術分野】
【０００１】
本発明は、水素と酸素の電気化学反応により発電する燃料電池、ガス拡散層、燃料電池用電極、及び膜電極接合体に関する。
【背景技術】
【０００２】
近年、エネルギー変換効率が高く、かつ、発電反応により有害物質を発生しない燃料電池が注目を浴びている。こうした燃料電池の一つとして、１００℃以下の低温で作動する固体高分子形燃料電池が知られている。
【０００３】
固体高分子形燃料電池は、電解質膜である固体高分子膜をアノードとカソードとの間に配した基本構造を有し、アノードに水素を含む燃料ガス、カソードに酸素を含む酸化剤ガスを供給し、以下の電気化学反応により発電する装置である。
【０００４】
アノード：Ｈ２→２Ｈ＋＋２ｅ−  ・・・（１）
カソード：１／２Ｏ２＋２Ｈ＋＋２ｅ−→Ｈ２Ｏ・・・（２）
【０００５】
アノードおよびカソードは、それぞれ触媒層とガス拡散層（Ｇａｓ  Ｄｉｆｆｕｓｉｏｎ  Ｌａｙｅｒ：ＧＤＬ）が積層した構造からなる。各電極の触媒層が固体高分子膜を挟んで対向配置され、燃料電池を構成する。触媒層は、触媒を担持した炭素粒子がイオン交換樹脂により結着されてなる層である。ガス拡散層は酸化剤ガスや燃料ガスの通過経路となる。
【０００６】
アノードにおいては、供給された燃料中に含まれる水素が上記式（１）に示されるように水素イオンと電子に分解される。このうち水素イオンは固体高分子電解質膜の内部を空気極に向かって移動し、電子は外部回路を通って空気極に移動する。一方、カソードにおいては、カソードに供給された酸化剤ガスに含まれる酸素が燃料極から移動してきた水素イオンおよび電子と反応し、上記式（２）に示されるように水が生成する。このように、外部回路では燃料極から空気極に向かって電子が移動するため、電力が取り出される。
【０００７】
たとえば、特許文献１には、多孔質基材内における撥水材の量が、触媒層と接する側から他方の側に向かって連続的に変化している燃料電池用のガス拡散電極が記載されている。また、特許文献２には、ガス拡散層において、基材の第２表出面のうちの半分以上を支持体と非接触状態とすることや、支持体の支持面を撥水性を有することにより、基材の第１表出面側の流動物が基材の厚さ方向に過剰に含浸することを抑制する技術が記載されている。
【先行技術文献】
【特許文献】
【０００８】
【特許文献１】特開２００３−１０９６０４号公報
【特許文献２】特開２００９−１８１７１８号公報
【発明の概要】
【発明が解決しようとする課題】
【０００９】
燃料電池では、ガス拡散層において、電気化学反応により生じた水の排出とガスの拡散性を両立させることが必要である。しかし、従来の燃料電池では、ガス拡散層における水の排出経路の確保が十分でなく、ガス拡散層において水の排出性とガス拡散性が両立できていないという問題があった。
【００１０】
たとえば引用文献１および２の燃料電池では、ガス拡散層に形成され、電気化学反応により生じた生成水の排出経路であるカーボン経路を定量的に把握することができていなかった。
【００１１】
本発明はこうした課題に鑑みてなされたものであり、水の排出性とガス拡散性を両立させ、電圧特性を向上させることができるガス拡散層、燃料電池用電極、膜電極接合体、及び燃料電池を提供することを目的とする。
【課題を解決するための手段】
【００１２】
上記課題を解決するために、本発明に係るガス拡散層は、第１の面、及び前記第１の面の反対側に形成される第２の面を有するガス拡散基材と、導電性粉末を含有すると共に、ガス拡散基材の第１の面上、及びガス拡散基材内に配置される微細孔層と、を有し、微細孔層は、ガス拡散基材の厚さ方向に連続しており、厚さ方向と垂直な断面上の微細孔層の量は、厚さ方向における第１の断面位置において最大となると共に、第１の断面位置から第２の面へ向かうに従って減少し、厚さ方向におけるガス拡散基材の中央位置から第１の面側の領域に含まれる微細孔層の量は、微細孔層の全体の量の８０％以上であり、微細孔層は、第２の面まで及んでいることを特徴とする。
【００１３】
本発明に係るガス拡散層において、微細孔層はガス拡散基材の厚さ方向に連続している。微細孔層は生成水の排出経路を構成しているため、ガス拡散層内で厚さ方向に連続した排出経路が維持され、これによって、生成水の排出が効率的に行われる。また、厚さ方向と垂直な断面上の微細孔層の量は、厚さ方向における第１の断面位置において最大となると共に、第１の断面位置から第２の面へ向かうに従って減少する。これによって、生成水の排出経路の途中において、水滞留を発生させない構造とすることができる。また、厚さ方向におけるガス拡散基材の中央位置から第１の面側の領域に含まれる微細孔層の量は、微細孔層の全体の量の８０％以上である。このように、触媒層と微細孔層との界面側となる領域における微細孔層の量を十分に確保することによって、当該界面からの高い生成水引抜能力を発揮することができる。また、微細孔層が第２の面まで及んでいることにより、微細孔層はガス拡散基材内において第１の面から第２の面まで連続し、ガス流路に至るまで生成水の排出経路を確保することができる。以上によって、ガス拡散性を維持する一方で、電気化学反応によって生成した水を効率よく排水することができる。これによって、燃料電池としての水の排出性とガス拡散性を両立させ、電圧特性を向上させることができる。
【００１４】
また、本発明に係るガス拡散層において、断面の厚さ方向における断面位置に対して、当該断面上の微細孔層の量をプロットした曲線は、第１の断面位置と第２の面との間に極小点を有さないことが好ましい。これによって、第１の断面位置から第２の面へ向かうに従って微細孔層の量が減少し、生成水の排出経路の途中において、水滞留を発生させない構造とすることができる。
【００１５】
また、本発明に係るガス拡散層において、断面の厚さ方向における断面位置に対して、当該断面上の微細孔層の量をプロットした曲線が、第１の断面位置と第２の面との間に極小点を有する場合、極小点よりも第２の面側の最大値と極小点における値との差が、第１の断面位置における値の５％以下であることが好ましい。これによって、第１の断面位置から第２の面へ向かうに従って微細孔層の量が減少し、生成水の排出経路の途中において、水滞留を発生させない構造とすることができる。
【００１６】
また、本発明に係るガス拡散層において、断面の厚さ方向における断面位置に対して、当該断面上の微細孔層の量をプロットした曲線は、第１の断面位置よりも第１の面側に極小点を有さないことが好ましい。これによって、第１の断面位置よりも第１の面側では、第１の面側から第１の断面位置へ向かうに従って微細孔層の量が増加し、生成水の排出経路の途中において、水滞留を発生させない構造とすることができる。
【００１７】
本発明に係る燃料電池用電極は、上述のガス拡散層と、触媒層とを備えることを特徴とする。これによって、燃料電池としての水の排出性とガス拡散性を両立させ、電圧特性を向上させることができる。
【００１８】
本発明に係る膜電極接合体は、電解質膜と、電解質膜の一方の面に設けられたアノードと、電解質膜の他方の面に設けられたカソードと、を備え、アノード及びカソードの少なくとも一方に、上述のガス拡散層を採用することを特徴とする。カソードに採用することにより、カソード触媒層で生成した水の排出性を向上させることができる。またアノードに採用することにより、カソードから電解質膜を通してアノードに逆拡散した水の排出性を向上させることができる。逆拡散とは、アノードとカソードの水の濃度勾配により、カソードからアノードに水が移動する現象のことである。これによって、燃料電池としての水の排出性とガス拡散性を両立させ、電圧特性を向上させることができる。
【００１９】
本発明に係る燃料電池は、上述のガス拡散層を備えることを特徴とする。これによって、燃料電池としての水の排出性とガス拡散性を両立させ、電圧特性を向上させることができる。
【発明の効果】
【００２０】
本発明によれば、燃料電池としての水の排出性とガス拡散性を両立させ、電圧特性を向上させることができる。
【図面の簡単な説明】
【００２１】
【図１】実施形態に係る燃料電池の構造を模式的に示す斜視図である。
【図２】図１のＡ−Ａ線上の断面図である。
【図３】燃料電池用電極の構造を模式的に示す斜視図、及び当該燃料電池用電極の所定の断面位置における断面の様子を示す図である。
【図４】実施形態に係るペースト塗布装置を示す概略構成図である。
【図５】ドクターバーのペーストの除去部の拡大図である。
【図６】変形例に係るドクターバーのペーストの除去部の拡大図である。
【図７】比較例に係るドクターバーのペーストの除去部の拡大図である。
【図８】カソード内に存在する触媒層及び微細孔層を示す画像である。
【図９】実施例及び比較例について、厚さ方向における断面位置に対して、断面上の微細孔層の量をプロットしたグラフである。
【図１０】実施例及び比較例について、断面位置に対して、当該断面位置から触媒層側の領域に存在する微細孔層の存在頻度累積値をプロットしたグラフである。
【図１１】実施例及び比較例について、セル電圧及び酸素ゲインを計測した結果を示す図である。
【発明を実施するための形態】
【００２２】
以下、本発明の実施の形態を図面を参照して説明する。なお、すべての図面において、同様な構成要素には同様の符号を付し、適宜説明を省略する。
【００２３】
（燃料電池）
図１は、実施形態に係る燃料電池１０の構造を模式的に示す斜視図である。図２は、図１のＡ−Ａ線上の断面図である。燃料電池１０は、平板状の膜電極接合体５０を備え、この膜電極接合体５０の両側にはセパレータ３４およびセパレータ３６が設けられている。この例では一つの膜電極接合体５０のみを示すが、セパレータ３４やセパレータ３６を介して複数の膜電極接合体５０を積層して燃料電池スタックが構成されてもよい。膜電極接合体５０は、固体高分子電解質膜２０、アノード（燃料電池用電極）２２、およびカソード（燃料電池用電極）２４を有する。
【００２４】
アノード２２は、触媒層２６、およびガス拡散層２８からなる積層体を有する。一方、カソード２４は、触媒層３０およびガス拡散層３２からなる積層体を有する。アノード２２の触媒層２６とカソード２４の触媒層３０は、固体高分子電解質膜２０を挟んで対向するように設けられている。
【００２５】
アノード２２側に設けられるセパレータ３４にはガス流路３８が設けられている。燃料供給用のマニホールド（図示せず）から燃料ガスがガス流路３８に分配され、ガス流路３８を通じて膜電極接合体５０に燃料ガスが供給される。同様に、カソード２４側に設けられるセパレータ３６にはガス流路４０が設けられている。
【００２６】
酸化剤供給用のマニホールド（図示せず）から酸化剤ガスがガス流路４０に分配され、ガス流路４０を通じて膜電極接合体５０に酸化剤ガスが供給される。具体的には、燃料電池１０の運転時、燃料ガス、たとえば水素ガスを含有する改質ガスがガス流路３８内をガス拡散層２８の表面に沿って上方から下方へ流通することにより、アノード２２に燃料ガスが供給される。
【００２７】
一方、燃料電池１０の運転時、酸化剤ガス、たとえば、空気がガス流路４０内をガス拡散層３２の表面に沿って上方から下方へ流通することにより、カソード２４に酸化剤ガスが供給される。これにより、膜電極接合体５０内で反応が生じる。ガス拡散層２８を介して触媒層２６に水素ガスが供給されると、ガス中の水素がプロトンとなり、このプロトンが固体高分子電解質膜２０中をカソード２４側へ移動する。このとき放出される電子は外部回路に移動し、外部回路からカソード２４に流れ込む。一方、ガス拡散層３２を介して触媒層３０に空気が供給されると、酸素がプロトンと結合して水となる。この結果、外部回路においてはアノード２２からカソード２４に向かって電子が流れることとなり、電力を取り出すことができる。
【００２８】
固体高分子電解質膜２０は、湿潤状態において良好なイオン伝導性を示し、アノード２２およびカソード２４の間でプロトンを移動させるイオン交換膜として機能する。固体高分子電解質膜２０は、含フッ素重合体や非フッ素重合体等の固体高分子材料によって形成され、たとえば、スルホン酸型パーフルオロカーボン重合体、ポリサルホン樹脂、ホスホン酸基又はカルボン酸基を有するパーフルオロカーボン重合体等を用いることができる。スルホン酸型パーフルオロカーボン重合体の例として、ナフィオン（デュポン社製：登録商標）１１２などがあげられる。また、非フッ素重合体の例として、スルホン化された、芳香族ポリエーテルエーテルケトン、ポリスルホンなどが挙げられる。固体高分子電解質膜２０の膜厚は２０〜５０μｍである。
【００２９】
アノード２２を構成する触媒層２６は、イオン伝導体（イオン交換樹脂）と、金属触媒を担持した炭素粒子すなわち触媒担持炭素粒子とから構成される。触媒層２６の膜厚は１０〜３０μｍである。イオン伝導体は、合金触媒を担持した炭素粒子と固体高分子電解質膜２０とを接続し、両者間においてプロトンを伝達する役割を持つ。イオン伝導体は、固体高分子電解質膜２０と同様の高分子材料から形成されてよい。
【００３０】
触媒層２６に用いられる金属触媒は、たとえば、貴金属とルテニウムとからなる合金触媒が挙げられる。この合金触媒に用いられる貴金属として、たとえば、白金、パラジウムなどが挙げられる。また、金属触媒を担持する炭素粒子として、アセチレンブラック、ケッチェンブラック、カーボンナノチューブ、カーボンナノオニオンなどが挙げられる。
【００３１】
アノード２２を構成するガス拡散層２８は、ガス拡散基材２７、およびガス拡散基材に塗布された微細孔層２９（マイクロポーラス層：ＭＰＬ）を有する。ガス拡散基材２７は、電子伝導性を有する多孔体で構成されることが好ましく、たとえばカーボンペーパー、カーボンの織布または不織布などを用いることができる。
【００３２】
ガス拡散基材２７に塗布された微細孔層２９は、導電性粉末と撥水剤とを混練して得られる混練物（ペースト）である。導電性粉末としては、たとえば、カーボンブラックを用いることができる。また、撥水剤としては、四フッ化エチレン樹脂（ＰＴＦＥ）、テトラフルオロエチレン・ヘキサフルオロプロピレン共重合体（ＦＥＰ）などのフッ素系樹脂を用いることができる。なお、撥水剤は結着性を有することが好ましい。ここで、結着性とは、粘りの少ないものやくずれやすいものをつなぎ合わせ、粘りのあるもの（状態）にすることができる性質をいう。撥水剤が結着性を有することにより、導電性粉末と撥水剤とを混練することにより、ペーストを得ることができる。ガス拡散基材２７は、電解質膜２０側に形成される第１の面Ｓ１と、電解質膜の反対側（すなわちガス流路３８側）に形成される第２の面Ｓ２を有する。第１の面Ｓ１と第２の面Ｓ２は、アノード及びガス拡散層の厚さ方向Ｄ１に互いに対向している。
【００３３】
微細孔層２９は、第１の面Ｓ１（表面）から塗布されており、第２の面Ｓ２（裏面）まで所定量が厚さ方向Ｄ１に一部侵入する形で、触媒層２６とガス拡散基材２７との間（すなわち第１の面Ｓ１上）、及びガス拡散基材２７内に配置される。微細孔層２９は、ガス拡散基材２７との境界部分において連続性を有すると共に、当該ガス拡散基材２７内において第１の面Ｓ１から第２の面Ｓ２に向かって連続性を有するように、すなわち途中で途切れないように形成されている。これによって、電気化学反応により生じた生成水の排出経路であるカーボン経路を形成し、ガス拡散層２８における生成水の排出性を高めることができる。ガス拡散層２８の詳細な構造については後述する。
【００３４】
カソード２４を構成する触媒層３０は、イオン伝導体（イオン交換樹脂）と、触媒を担持した炭素粒子すなわち触媒担持炭素粒子とから構成される。イオン伝導体は、触媒を担持した炭素粒子と固体高分子電解質膜２０を接続し、両者間においてプロトンを伝達する役割を持つ。イオン伝導体は、固体高分子電解質膜２０と同様の高分子材料から形成されてよい。担持される触媒として、たとえば白金または白金合金を用いることができる。白金合金に用いられる金属として、コバルト、ニッケル、鉄、マンガン、イリジウムなどが挙げられる。また触媒を担持する炭素粒子には、アセチレンブラック、ケッチェンブラック、カーボンナノチューブ、カーボンナノオニオンなどがある。
【００３５】
カソード２４を構成するガス拡散層３２は、ガス拡散基材３１、およびガス拡散基材３１に塗布された微細孔層３３を有する。ガス拡散基材３１は、電子伝導性を有する多孔体で構成されることが好ましく、たとえばカーボンペーパー、カーボンの織布または不織布などを用いることができる。なお、生産性を考慮して、ガス拡散層３２、ガス拡散層２８の基材として共通のカーボンペーパーを用いることが好ましい。ガス拡散基材３１は、電解質膜２０側に形成される第１の面Ｓ３と、電解質膜の反対側（すなわちガス流路４０側）に形成される第２の面Ｓ４を有する。第１の面Ｓ３と第２の面Ｓ４は、カソード及びガス拡散層の厚さ方向Ｄ１に互いに対向している。
【００３６】
微細孔層３３は、第１の面Ｓ３（表面）から塗布されており、第２の面Ｓ４（裏面）まで所定量が厚さ方向Ｄ１に一部侵入する形で、触媒層３０とガス拡散基材３１との間（すなわち第１の面Ｓ３上）、及びガス拡散基材３１内に配置される。微細孔層３３は、ガス拡散基材３１との境界部分において連続性を有すると共に、ガス拡散基材３１内において第１の面Ｓ３から第２の面Ｓ４に向かって連続性を有するように、すなわち途中で途切れないように形成されている。これによって、電気化学反応により生じた生成水の排出経路であるカーボン経路を形成し、ガス拡散層３２における生成水の排出性を高めることができる。ガス拡散層３２の詳細な構造については後述する。
【００３７】
図３を参照して、ガス拡散層２８，３２の構成について説明する。図３は、燃料電池用電極（アノード２２またはカソード２４）の構造を模式的に示す斜視図、及び当該燃料電池用電極の所定の断面位置ｔ＝ｘにおける断面ＣＳｘの様子を示す図である。以下の説明においては、厚さ方向Ｄ１におけるガス拡散基材２７,３１の大きさをＬとする。厚さ方向Ｄ１における所定の断面位置をｔ＝ｘとし、当該所定の断面位置ｔ（＝ｘ）における断面をＣＳｘとする。断面ＣＳｘは、当該断面位置ｔ（＝ｘ）において厚さ方向Ｄ１と垂直をなす面である。
【００３８】
ガス拡散層２８,３２内の微細孔層２９,３３の量は、三次元計測Ｘ線ＣＴによる解析によって取得される。燃料電池用電極２２,２４の厚み方向Ｄ１における所定の領域（断面位置ｔ＝０から断面位置ｔ＝ＥＮＤまでの領域）を三次元計測Ｘ線ＣＴでスキャンし、当該燃料電池用電極２２,２４内部構造の三次元データを取得する。このような三次元データを解析することによって、微細孔層２９,３３の量を取得することができる。なお、スキャンの開始点（断面位置ｔ＝０）と終点（断面位置ｔ＝ＥＮＤ）は、任意に設定することができる。燃料電池用電極２２,２４内に含まれる全ての微細孔層２９,３３を解析するため、開始点（断面位置ｔ＝０）は、ガス拡散層２８,３２の端部より触媒層２６,３０側に設定し、終点（断面位置ｔ＝ＥＮＤ）は、第２の面Ｓ２,Ｓ４よりガス流路３８,４０側に設定することが好ましい。
【００３９】
三次元データを用いて、所定の断面位置ｔ（＝ｘ）における断面ＣＳｘの画像を取得する。図３に断面ＣＳｘの画像の一例を示す。図３に示す例では、白地の部分がガス拡散基材２７，３１であり、斑点状に点在する領域が微細孔層２９，３３であって、生成水の排出経路を構成する部分である。当該断面ＣＳｘの画像を解析することによって、断面位置ｔ（＝ｘ）における微細孔層２９，３３の面積率を取得する。面積率は、断面ＣＳｘ上の微細孔層２９，３３の総面積が、断面ＣＳｘの面積に対して占める割合をいう。このような断面ＣＳｘの画像を、断面位置ｔ＝０から断面位置ｔ＝ＥＮＤに至るまで、厚さ方向Ｄ１に沿って所定ピッチで取得することによって、各断面位置ｔにおける面積率を取得する。ピッチは、０．１〜２．０μｍに設定することが好ましい。また、ｔ＝０〜ｘにおける各断面位置における全ての面積率を合計した値を、断面位置ｔ＝ｘにおける面積率累計値として取得する。更に断面位置ｔ＝０〜ＥＮＤの全ての面積率を合計した値、すなわち燃料電池用電極２２,２４に含まれる全ての微細孔層２９,３３の全量に対応する値を、規格値として取得する。
【００４０】
上述の演算の後、所定の断面位置ｔにおける面積率を規格値（全ての面積率の合計）で割った値を、当該断面位置ｔにおける存在頻度（％）として取得する。このような存在頻度（％）を、所定の断面位置ｔにおいてどの程度の微細孔層２９，３３が存在しているかを示す値として扱うことができる。存在頻度（％）は、規格値によって規格化された値であるため、微細孔層２９，３３の総量が異なる燃料電池用電極２２,２４同士を比較することができる。当該存在頻度（％）を用いて、例えば、図９に示すように、厚さ方向Ｄ１における断面位置ｔに対して、断面ＣＳｘ上の微細孔層２９，３３の量をプロットした曲線を取得する。断面位置ｔ＝ｘｍａｘ（第１の断面位置）では、微細孔層２９，３３の量が最大となる。なお、存在頻度の演算方法は、上述のものに限られず、また、所定の断面位置ｔ（＝ｘ）においてどの程度の微細孔層２９，３３が存在するのかを表すことができるならば、どのような値を用いてもよい。
【００４１】
更に、所定の断面位置ｔにおける面積率累計値を規格値（全ての面積率の合計）で割った値を、当該断面位置ｔにおける存在頻度累積値（％）として取得する。このような存在頻度累積値（％）を、断面位置ｔ＝０と断面位置ｔ＝ｘとの間の領域に、どの程度の微細孔層２９，３３が存在しているかを示す値として扱うことができる。存在頻度累積値（％）は、規格値によって規格化された値であるため、微細孔層２９，３３の総量が異なる燃料電池用電極２２,２４同士を比較することができる。当該存在頻度累積値（％）を用いて、例えば、図１０に示すように、断面位置ｔに対して、当該断面位置ｔから触媒層２６,３０側の領域に存在する微細孔層２９，３３の存在頻度累積値をプロットした曲線を取得する。当該存在頻度累積値は、断面位置ｔ＝０において０％となり、断面位置ｔ＝ＥＮＤにおいて１００％となる。なお、存在頻度累積値の演算方法は、上述のものに限定されない。また、厚さ方向Ｄ１における所定の断面位置ｔから触媒層２６,３０側の領域に含まれる微細孔層２９,３３の量が、微細孔層２９,３３の全体の量に対してどの程度の割合存在しているかを表すことができる値であれば、上述のような存在頻度累積値に限らず、どのような値を用いてもよい。
【００４２】
ガス拡散層２８，３２において、微細孔層２９，３３は、厚さ方向Ｄ１に沿って連続している。微細孔層２９，３３は、第１の面Ｓ１，Ｓ３からガス拡散基材２７，３１の中を厚さ方向Ｄ１に向かって浸透し、第２の面Ｓ２，Ｓ４に至るまで、連続している。すなわち、第１の面Ｓ１,Ｓ３及びガス拡散基材２７，３１内では、微細孔層２９，３３を構成する粒子同士が、第１の面Ｓ１，Ｓ３から第２の面Ｓ２，Ｓ４までの全領域において繋がっており、厚さ方向Ｄ１において微細孔層２９，３３が完全に分断されている部分が形成されていない（例えば、所定の断面位置において、一部の領域で分断される部分が存在していても、他の部分においては連続している）。微細孔層２９，３３は生成水の排出経路を構成しているため、当該排出経路は、ガス拡散基材２７，３１内で厚さ方向Ｄ１に連続する構成となり、第１の面Ｓ１，Ｓ３と第２の面Ｓ２，Ｓ４との間で連通した経路を確保する。このように、ガス拡散層２８,３２内で厚さ方向Ｄ１に連続した排出経路が維持されることによって、生成水の排出が効率的に行われる。
【００４３】
厚さ方向Ｄ１と垂直な断面上の微細孔層２９，３３の量は、厚さ方向Ｄ１における断面位置ｔ＝ｘｍａｘ（第１の断面位置）において最大となると共に、断面位置ｔ＝ｘｍａｘから第２の面Ｓ２，Ｓ４へ向かうに従って減少する。断面位置ｔ＝ｘｍａｘから第２の面Ｓ２，Ｓ４側の領域においては、断面ＣＳｘにおける微細孔層２９，３３の量が第２の面Ｓ２，Ｓ４に近づくに従って一様に低減している。すなわち、第２の面Ｓ２，Ｓ４に近づくに従って、断面ＣＳｘにおける微細孔層２９，３３の量が減少するか、同じ量が維持されるか、増加するとしても極所的に増加するに留まる。例えば、ガス拡散層２８,３２中に、微細孔層２９,３３が厚さ方向Ｄ１に大きく分断された分断領域が存在すると、（他の部分で生成水の排出経路が確保されているとしても）当該分断領域にて水滞留が発生し、排水効率が低下する。このような分断領域では断面ＣＳｘの微細孔層２９,３３の存在頻度（％）が部分的に減少し、分断領域より第２の面Ｓ２,Ｓ４側の部分で再び増加する。一方、断面位置ｔ＝ｘｍａｘから第２の面Ｓ２，Ｓ４へ向かうに従って、微細孔層２９,３３の存在頻度（％）が一様に減少する構造は、微細孔層２９,３３の存在頻度（％）が部分的に減少する領域、すなわち水滞留を発生させる程度の大きさの分断領域が形成されていない（あるいは、小さい分断領域が存在するとしても、排水性能に影響を及ぼさない程度の大きさである）構造となる。従って、生成水の排出経路の途中において、水滞留を発生させない構造とすることができる。
【００４４】
具体的には、断面位置ｔに対して、断面ＣＳｘ上の微細孔層２９，３３の量をプロットした曲線は、断面位置ｔ＝ｘｍａｘと第２の面Ｓ２，Ｓ４との間に極小点を有さないことが好ましい（例えば、図９の例におけるグラフＥＬ１では、断面位置ｔ＝ｘｍａｘよりガス流路側の領域では、グラフ全体の傾向として、極小点が形成されることなく、減少している）。あるいは、仮に極小点を有していたとしても、当該極小点よりも第２の面Ｓ２,Ｓ４側の最大値と極小点における値との差が、断面位置ｔ＝ｘｍａｘにおける値の５％以下であることが好ましい。５％以下であれば、排水性能に影響を及ぼさず、製造誤差の範囲内であるものとして扱うことができる。例えば、図９に示すグラフＥＬ２のように最大となる極大点ＰＫ１よりもガス流路側において極小点ＰＫ２と極大点ＰＫ３を有するようなものであったとしても、極大点ＰＫ３の値と極小点ＰＫ２の値の差が、極大点ＰＫ１の値の５％以下であれば、製造誤差の範囲内であるものとして扱うことができる。また、厚さ方向Ｄ１において２μｍ以下の範囲内で極所的に発生する変極点（例えば、三次元データ解析においてプロットの一、二点だけ、突出するようなデータ部分）も誤差の範囲内のものと扱うことができる。
【００４５】
また、微細孔層２９，３３の量が第２の面Ｓ２，Ｓ４に近づくに従って一様に低減する場合、存在頻度累積値のグラフは、図１０のグラフＭＬ１のように、断面位置ｔ＝ｘｍａｘよりもガス流路側の領域において１００％に向かって漸近的に湾曲する曲線を描く（断面位置ｔ＝ｘｍａｘよりもガス流路側の領域グラフが、上方に凸となるように湾曲する曲線のみによって構成されている）。一方、微細孔層２９，３３の量が第２の面Ｓ２，Ｓ４に近づくに従って一様に低減しない場合、存在頻度累積値のグラフは、図１０のグラフＭＬ２においてＥＰで示される部分のように、断面位置ｔ＝ｘｍａｘよりもガス流路側の領域において、下方に凸となるように湾曲する曲線部分を描く場合がある。
【００４６】
厚さ方向Ｄ１と垂直な断面上の微細孔層２９，３３の量は、断面位置ｔ＝ｘｍａｘより触媒層２６，３０側の領域では増加の態様は特に限定されないが、触媒層２６，３０側（第１の面Ｓ１，Ｓ３側）から断面位置ｔ＝ｘｍａｘへ向かうに従って増加することが好ましい。断面位置ｔ＝ｘｍａｘから第１の面Ｓ１，Ｓ３側の領域においては、断面ＣＳｘにおける微細孔層２９，３３の量が断面位置ｔ＝ｘｍａｘに近づくに従って一様に増加している。すなわち、断面位置ｔ＝ｘｍａｘに近づくに従って、断面ＣＳｘにおける微細孔層２９，３３の量が増加するか、同じ量が維持されるか、減少するとしても極所的に減少するに留まる。例えば、ガス拡散層２８,３２中に、微細孔層２９,３３が厚さ方向Ｄ１に大きく分断された分断領域が存在すると、（他の部分で生成水の排出経路が確保されているとしても）当該分断領域にて水滞留が発生し、排水効率が低下する。このような分断領域では断面ＣＳｘの微細孔層２９,３３の存在頻度（％）が部分的に減少し、分断領域より断面位置ｔ＝ｘｍａｘ側の部分で再び増加する。一方、触媒層２６，３０側（第１の面Ｓ１，Ｓ３側）から断面位置ｔ＝ｘｍａｘへ向かうに従って、微細孔層２９,３３の存在頻度（％）が一様に増加する構造は、微細孔層２９,３３の存在頻度（％）が部分的に減少する領域、すなわち水滞留を発生させる程度の大きさの分断領域が形成されていない（あるいは、小さい分断領域が存在するとしても、排水性能に影響を及ぼさない程度の大きさである）構造となる。従って、生成水の排出経路の途中において、水滞留を発生させない構造とすることができる。
【００４７】
例えば、断面位置ｔに対して、断面ＣＳｘ上の微細孔層２９，３３の量をプロットした曲線は、触媒層２６，３０と断面位置ｔ＝ｘｍａｘとの間に極小点を有さないことが好ましい（例えば、図９の例におけるグラフＥＬ１では、断面位置ｔ＝ｘｍａｘより触媒層側の領域では、グラフ全体の傾向として、極小点が形成されることなく、増加している）。これによって、断面位置ｔ＝ｘｍａｘよりも触媒層２６，３０（第１の面Ｓ１，Ｓ３側）では、断面位置ｔ＝ｘｍａｘへ向かうに従って微細孔層２９，３３の量が増加し、生成水の排出経路の途中において、水滞留を発生させない構造とすることができる。
【００４８】
あるいは、仮に極小点を有していたとしても、当該極小点よりも触媒層側の最大値と極小点における値との差が、断面位置ｔ＝ｘｍａｘにおける値の５％以下であることが好ましい。５％以下であれば、排水性能に影響を及ぼさず、製造誤差の範囲内であるものとして扱うことができる。また、厚さ方向Ｄ１において２μｍ以下の範囲内で極所的に発生する変極点（例えば、三次元データ解析においてプロットの一、二点だけ、突出するようなデータ部分）も誤差の範囲内のものと扱うことができる。
【００４９】
また、微細孔層２９，３３の量が断面位置ｔ＝ｘｍａｘに近づくに従って一様に増加する場合、存在頻度累積値のグラフは、図１０のグラフＭＬ１のように、断面位置ｔ＝ｘｍａｘよりも触媒層側の領域において０％に向かって漸近的に湾曲する曲線を描く（断面位置ｔ＝ｘｍａｘよりも触媒層側の領域グラフが、下方に凸となるように湾曲する曲線のみによって構成されている）。一方、微細孔層２９，３３の量が断面位置ｔ＝ｘｍａｘに近づくに従って一様に増加しない場合、存在頻度累積値のグラフは、図１０のグラフＭＬ２において断面位置ｔ＝ｘｍａｘよりも触媒層側の部分のように、上方に凸となった後に下方に凸となるように湾曲する曲線部分を描く場合がある。
【００５０】
厚さ方向Ｄ１におけるガス拡散基材２７,３１の中央位置から触媒層２６,３０側（第１の面Ｓ１，Ｓ３側）の領域に含まれる微細孔層２９,３３の量は、燃料電池用電極２２,２４中の微細孔層２９,３３の全体の量の８０％以上であることが好ましく、８５％以上であることがより好ましい。本実施形態では、ガス拡散層２８,３２中の微細孔層２９,３３の量の割合は、図１０に示される微細孔層２９,３３の存在頻度累積値（％）で示される。このように、８０％以上とすることによって、触媒層２６,３０と微細孔層２９,３３との界面側の領域における微細孔層２９,３３の量を十分に確保することができ、当該界面からの高い生成水引抜能力を発揮することができる。また、ガス拡散基材２７,３１の中央位置よりガス流路側の領域に対しても、微細孔層２９,３３が連続性を有すると共に、第２の面Ｓ２,Ｓ４にまで及ぶ程度の量を確保する必要がある。従って、厚さ方向Ｄ１におけるガス拡散基材２７,３１の中央位置から触媒層２６,３０側の領域に含まれる微細孔層２９,３３の量は、燃料電池用電極２２,２４中の微細孔層２９,３３の全体の量の９８％以下であることが好ましく、９５％以下であることがより好ましい。
【００５１】
微細孔層２９,３３は、ガス拡散基材２７,３１の第２の面Ｓ２,Ｓ４にまで及んでいる。第２の面Ｓ２,Ｓ４まで微細孔層２９,３３を及ばせることで、微細孔層２９,３３がガス拡散基材２７,３１内において第１の面Ｓ１,Ｓ３から第２の面Ｓ２,Ｓ４まで連続し、ガス流路３８,４０に至るまで生成水の排出経路を確保することができる。なお、微細孔層２９,３３が、ガス拡散基材２７,３１の第２の面Ｓ２,Ｓ４にまで及んでいることの確認は、三次元データ解析において、第２の面Ｓ２,Ｓ４に対応する断面上に微細孔層２９,３３が存在していることの確認、あるいは実際の燃料電池電極の第２の面Ｓ２,Ｓ４の外観を観察することにより行うことができる。
【００５２】
以上より、本実施形態に係る燃料電池用電極２２,２４、膜電極接合体５０、及び燃料電池１０によれば、ガス拡散層２８,３２内で厚さ方向Ｄ１に連続した排出経路を維持することで、生成水の排出が効率的に行われる。また、生成水の排出経路の途中において、水滞留を発生させない構造とすることができる。また、触媒層２６,３０と微細孔層２９,３３との界面側の領域における微細孔層２９,３３の量を十分に確保することによって、当該界面からの高い生成水引抜能力を発揮することができる。また、第２の面Ｓ２,Ｓ４にまで微細孔層２９,３３を及ばせることで、第２の面Ｓ２,Ｓ４まで微細孔層２９,３３を連続させ、ガス流路３８,４０に至るまで生成水の排出経路を確保することができる。以上によって、ガス拡散性も維持できる一方で、電気化学反応によって生成した水を効率よく排水することができる。これによって、燃料電池１０としての水の排出性とガス拡散性を両立させ、電圧特性を向上させることができる。
【００５３】
なお、上述した燃料電池１０では、アノード２２およびカソード２４の両方において上述の条件を満たすガス拡散層の構造が採用されることが好ましいが、少なくとも一方のみで採用されればよい。カソードに採用することにより、カソード触媒層で生成した水の排出性を向上させることができる。またアノードに採用することにより、カソードから電解質膜を通してアノードに逆拡散した水の排出性を向上させることができる。逆拡散とは、アノードとカソードの水の濃度勾配により、カソードからアノードに水が移動する現象のことである。
【００５４】
（ペースト塗布装置）
図４は、本実施形態に係るペースト塗布装置１００を示す概略構成図である。ペースト塗布装置１００は、燃料電池１０のアノード２２、カソード２４を構成するガス拡散基材２７,３１に微細孔層２９,３３用のペーストを塗布する装置である。ペースト塗布装置１００を用いることによって、上述のような排水性の高いガス拡散層２８,３２を作製することができる。なお、ペースト塗布装置１００はアノード２２及びカソード２４のガス拡散層２８,３２のいずれに対しても用いることができるので、ペースト塗布装置１００の説明においては、製造工程におけるガス拡散基材をＣＰとし、ペーストをＰＳとして説明する。ペースト塗布装置１００は、ガス拡散基材ＣＰを搬送方向Ｄ２へ搬送する搬送部１０１と、ロールコータ塗布によってペーストＰＳをガス拡散基材ＣＰに塗布する第１のロールコータ塗布部１０２Ａ及び第２のロールコータ塗布部１０２Ｂと、ガス拡散基材ＣＰに塗布されたペーストＰＳの表面仕上げを行う表面仕上げ部１０３と、を備えている。ペースト塗布装置１００は、搬送部１０１の搬送方向Ｄ２における上流側から下流側に向かって、第１のロールコータ塗布部１０２Ａ、第２のロールコータ塗布部１０２Ｂ、表面仕上げ部１０３の順で、各部を備えている。
【００５５】
搬送部１０１は、上面１０１ａにガス拡散基材ＣＰが載置されており、下面側に配置される図示されないバックロールの回転によって、搬送方向Ｄ２へ移動する。第１のロールコータ塗布部１０２Ａ及び第２のロールコータ塗布部１０２Ｂは、搬送部１０１の上面１０１ａ側に配置されてガス拡散基材ＣＰにペーストＰＳを塗布する塗布ロール１１０と、塗布ロール１１０の表面１１０ａに付与されるペーストＰＳの量を調整するドクターバー１２０と、を備える。第１のロールコータ塗布部１０２Ａ及び第２のロールコータ塗布部１０２Ｂとして、例えば、ロールコータ塗布装置（（株）ファーネス社製）を用いることができる。第１のロールコータ塗布部１０２Ａ及び第２のロールコータ塗布部１０２Ｂは、ガス拡散基材ＣＰの触媒層側からの片面塗布によって行う。すなわち、触媒層側の片面から塗布し、ペーストＰＳをガス拡散基材ＣＰ内部に浸透させ、ガス流路側の面まで至らせる。また、第１のロールコータ塗布部１０２Ａ及び第２のロールコータ塗布部１０２Ｂは、塗布ロール１１０の表面１１０ａに付与されたペーストＰＳを、ムラ、スジ、ダマなどを発生させることなく、平坦化させた状態にてガス拡散基材ＣＰへ塗布することができる。従って、第１のロールコータ塗布部１０２Ａで塗布するペーストＰＳと第２のロールコータ塗布部１０２Ｂで塗布するペーストＰＳとの間には空気が混入することなく、連続性の高い微細孔層を得ることができる。なお、ペーストＰＳの粘度は、１００００〜１０００００ｍＰａ・ｓであることが好ましい。１００００ｍＰａ・ｓ未満の場合、ペーストＰＳがガス拡散基材ＣＰのガス流路側へ浸透し易くなりすぎ、触媒層側の微細孔層の量を維持できなくなる。一方、１０００００ｍＰａ・ｓより大きい場合、ペーストＰＳがガス拡散基材ＣＰの流路側へ浸透し難くなりすぎ、ガス流路側の微細孔層の量を維持できなくなる。
【００５６】
塗布ロール１１０は、その回転中心軸線ＣＬが搬送部１０１の上面１０１ａと平行をなすと共に搬送方向Ｄ２と直交するように配置される。塗布ロール１１０は、回転中心軸線ＣＬを中心として回転方向Ｄ３に回転する。塗布ロール１１０の表面１１０ａは、下端において搬送部１０１の上面１０１ａから離間するように配置される。塗布ロール１１０の表面１１０ａと搬送部１０１の上面１０１ａとの間をガス拡散基材ＣＰが通過し、当該塗布位置１１１にて、塗布ロール１１０の表面１１０ａに付与されていたペーストＰＳがガス拡散基材ＣＰに転写される。ドクターバー１２０は、塗布位置１１１よりも、回転方向Ｄ３における上流側に配置されている。これによって、塗布ロール１１０の表面１１０ａに付与されるペーストＰＳは、膜厚（塗布量）が調整されると共に平滑にされた状態にて、塗布位置１１１で塗布される。塗布ロール１１０の材質は、ウレタンであることが好ましいが、ステンレス鋼（ＳＵＳ）を使用することもできる。
【００５７】
表面仕上げ部１０３は、搬送部１０１の上面１０１ａ側に配置されたスキージ１０４を備えている。スキージ１０４は、下端部と搬送部１０１の上面１０１ａとの間に隙間を形成するように配置され、当該隙間をガス拡散基材ＣＰが通過し、ガス拡散基材ＣＰに塗布されているペーストＰＳの表面仕上げが行われる。スキージ１０４の材質は、ステンレス鋼（ＳＵＳ）であることが好ましいが、ポリエチレンやウレタンを使用することもできる。
【００５８】
図５を参照して、ドクターバー１２０の構成について詳細に説明する。図５は、ドクターバー１２０のペーストＰＳの除去部１２５の拡大図である。図５は、塗布ロール１１０の回転中心軸線方向から見た図である。図５に示すように、ドクターバー１２０は、塗布ロール１１０の表面１１０ａに付与されたペーストＰＳのうち、過剰なペーストＰＳを除去する除去部１２５を有している。除去部１２５は、表面１１０ａに付与されたペーストＰＳを平滑にする機能を有している。ドクターバー１２０の材質は、ステンレス鋼（ＳＵＳ）であることが好ましいが、ウレタンを使用することもできる。
【００５９】
除去部１２５は、塗布ロール１１０の表面１１０ａと対向するように広がる除去面１２１と、除去面１２１と交差すると共に、塗布ロール１１０の表面１１０ａから遠ざかる方向へ広がる折返し面１２２と、除去面１２１と折返し面１２２との間に形成されるエッジ部１２３と、を備えている。除去面１２１と塗布ロール１１０との間にペーストＰＳが供給される。
【００６０】
エッジ部１２３は、除去部１２５のうち、塗布ロール１１０の表面１１０ａに最も近い最近接点Ｐ１を構成する。当該最近接点Ｐ１と回転中心軸線ＣＬとを仮想線Ｌ１で結んだ場合、除去部１２５を構成する部分は、仮想線Ｌ１上または仮想線Ｌ１よりも回転方向Ｄ３における上流側にのみ設けられている。本実施形態における除去部１２５において、除去面１２１は最近接点Ｐ１を構成するエッジ部１２３よりも回転方向Ｄ３における上流側で広がっている。また、エッジ部１２３が鋭角に形成されており、折返し面１２２はエッジ部１２３から上流側へ向かって仮想線Ｌ１より遠ざかる方向に折り返されている。これによって、折返し面１２２は、仮想線Ｌ１より回転方向Ｄ３における上流側に配置される。従って、除去部１２５において仮想線Ｌ１よりも回転方向Ｄ３における下流側へ出ている部分はなく、いずれの部分も仮想線Ｌ１上、及び仮想線Ｌ１よりも回転方向Ｄ３における上流側にのみ設けられている。なお、除去部１２５を構成する折返し面１２２は、エッジ部１２３と直接連結される部分である。エッジ部１２３から離れている面１２７や支持部１２６などのように、エッジ部１２３から離間しており、ペーストＰＳの除去性能に影響を及ぼさない部分や、除去後のペーストＰＳの平滑性に影響を及ぼし得ない部分は、除去部１２５には含まれない。従って、面１２７や支持部１２６は、仮想線Ｌ１より回転方向Ｄ３における下流側に出ていてもよい。エッジ部１２３には、Ｒが形成されていてもよく、面取りがなされていてもよい。通常の機械加工の工程において形成される範囲内のＲ付けや面取りであれば、エッジ部１２３にＲ付けや面取りがなされていても、ペーストＰＳを引っ張るようなことがなく、塗布性能に影響を及ぼさないためである。なお、Ｒ付けや面取りがなされている場合は、除去面１２１と折返し面１２２を先端側に延長させた場合の交点（すなわち、Ｒ付けや面取りがなされる前におけるエッジ部１２３の先端）を最近接点Ｐ１として設定する。
【００６１】
除去部１２５が仮想線Ｌ１よりも回転方向Ｄ３における下流側に出ない限り、除去部１２５の構成を変更してもよい。除去部１２５の角度Ａ、すなわち除去面１２１と折返し面１２２との角度Ａは、３０°〜９０°であることが好ましく、６０°以下とすることがより好ましい。３０°以上とすることで除去部１２５の作成精度を確保すると共に強度を確保することができる。６０°以下の鋭角とすることで、折返し面１２２が膜厚調整後のペーストＰＳを引っ張ることをより確実に防止することができる。また、除去面１２１と仮想線Ｌ１との角度Ｂは、９０°〜１２０°であることが好ましい。１２０°以下とすることで、塗布ロール１１０へのダメージを小さくすることができる。ただし、除去部１２５が仮想線Ｌ１より回転方向Ｄ３における下流側に出ないように、「角度Ａ＋角度Ｂ」が１８０°以下の範囲内で角度調整を行う。また、ドクターバー１２０が、搬送されるガス拡散基材ＣＰと干渉しない角度以下に設定される。
【００６２】
例えば、除去部１２５を図６に示すような構成としてもよい。図６（ａ）に示す例では、除去面１２１と折返し面１２２が垂直をなしており、折返し面１２２が仮想線Ｌ１上に配置される構成となっている。図６（ｂ）に示す例では、除去面１２１の先端部分に、塗布ロール１１０の表面１１０ａと平行となるように湾曲した円弧面１２４が形成されている。円弧面１２４が回転中心軸線ＣＬを中心として同心円に形成される場合、円弧面１２４全体が最近接点を有することとなる。このような場合は、複数の最近接点のうち、回転方向Ｄ３における最も下流側の最近接点Ｐ１（すなわちエッジ部１２３）に対して仮想線Ｌ１が設定される。
【００６３】
図５に戻り、最近接点Ｐ１を構成するエッジ部１２３と塗布ロール１１０の表面１１０ａとの間には、隙間が形成される。塗布ロール１１０に付与されるペーストＰＳのうち、当該隙間を通過するものは、除去面１２１及びエッジ部１２３で過剰分を除去されると共に平滑化された状態で、塗布位置１１１へ向かう。この隙間の大きさｄ５を調整することで、ガス拡散基材ＣＰに転写されるペーストＰＳの量が調整される。この隙間の大きさｄ５は、搬送方向Ｄ２における上流側の第１のロールコータ塗布部１０２Ａよりも、下流側の第２のロールコータ塗布部１０２Ｂの方が大きく設定されることが好ましい。ガス拡散基材ＣＰの厚さｄ１が１５０〜２３０μｍの場合、第１のロールコータ塗布部１０２Ａにおける隙間の大きさｄ５は、８０〜１００μｍに設定することが好ましく、第２のロールコータ塗布部１０２Ｂにおける隙間の大きさｄ５は、１００〜１２０μｍに設定することが好ましい。第１のロールコータ塗布部１０２Ａに比して第２のロールコータ塗布部１０２Ｂの隙間を大きくすることで、基材中央位置から触媒層側の領域で微細孔層の量を８０％以上とすることに寄与できる。
【００６４】
ここで、図７を用いて、比較例に係るペースト塗布装置について説明する。図７（ａ）に示す比較例に係るドクターバー２２０の除去部２２５においては、最近接点Ｐ１が除去面２２１の途中に設定され、除去面２２１は仮想線Ｌ１よりも回転方向Ｄ３における下流側まで延びる面２２１ａを有している。また、仮想線Ｌ１よりも下流側にエッジ部２２３及び折返し面２２２が形成される。このような構成においては、塗布ロール１１０の表面１１０ａに付与されたペーストＰＳは、最近接点Ｐ１を通過することで膜厚の調整がされた後も、仮想線Ｌ１よりも下流側の面２２１ａに引っ張られ、ムラ、スジ、ダマ等を発生してしまう。図７（ｂ）に示す比較例に係るドクターバー３２０の除去部３２５においては、除去面３２１と折返し面３２２との間のエッジ部３２３が最近接点Ｐ１を構成しているが、折り返し面３２２が、エッジ部３２３から回転方向Ｄ３における下流側へ向かって広がっている。これによって、除去部３２５は、仮想線Ｌ１よりも下流側へ迫り出す部分を有することとなる。当該部分は、エッジ部３２３通過後のペーストＰＳの表面を引っ張り易い部分となる。このような構成においては、塗布ロール１１０の表面１１０ａに付与されたペーストＰＳは、最近接点Ｐ１であるエッジ部３２３を通過することで膜厚の調整がされた後も、仮想線Ｌ１よりも下流側に存在する折返し面３２２に引っ張られ、ムラ、スジ、ダマ等を発生してしまう。
【００６５】
一方、本実施形態に係るペースト塗布装置１００において、除去部１２５を構成する部分は、塗布ロール１１０の回転中心軸線方向から見て、仮想線Ｌ１上、または仮想線Ｌ１よりも回転方向Ｄ３における上流側にのみ設けられている。すなわち、除去部１２５は、当該仮想線Ｌ１よりも回転方向Ｄ３における下流側に迫り出した部分を有さない構造となる。塗布ロール１１０の表面１１０ａと対向する除去面１２１は、塗布ロール１１０の表面１１０ａに付与されるペーストＰＳのうち、過剰分を除去することができる。また、除去面１２１と折返し面１２２との間に形成されるエッジ部１２３は、塗布ロール１１０の表面１１０ａに最も近い最近接点Ｐ１を構成する部分であり、除去面１２１の下流側端部においてペーストＰＳの厚みを調整すると共に、ペースト表面を平滑にする機能を有する。当該エッジ部１２３に連結されている折返し面１２２は、仮想線Ｌ１上、または仮想線Ｌ１よりも回転方向Ｄ３における上流側に配置されているため、エッジ部１２３で膜厚調整及び表面仕上げされたペースト表面を引っ張ることなく、平滑な状態を維持することができる。これによって、ペーストＰＳは安定した状態（平滑な状態）にて、ガス拡散基材ＣＰへ向かうことができる。
【００６６】
以上より、ドクターバー１２０には、仮想線Ｌ１よりも下流側に迫り出す部分が存在しないため、膜厚調整された後のペーストＰＳは、ムラ、スジ、ダマ等を発生させることなく安定した状態（平滑な状態）にて、ガス拡散基材ＣＰへ向かうことができる。このように、塗布されるペースト状態を安定化（平滑化）することによって、ペーストＰＳの塗布量の安定化を図ることができる。また、ペーストＰＳの塗布状態や、ガス拡散基材ＣＰへの浸透深さの安定化を図ることができる。また、安定した状態でペーストＰＳを塗布することでペーストＰＳが途中で途切れることなくガス拡散基材ＣＰ内に良好に浸透することで、ガス拡散基材ＣＰ内に連続性の高い微細孔層を形成することが可能となる。また、ペーストＰＳの予備攪拌時間（ペーストをロールコータ塗布装置に投入後、塗布開始するまでにダマの発生等を抑制させるための攪拌時間）を低減することも可能となる。更に、このように良好なペースト塗布によって微細孔層を形成することが可能となることにより、当該ペースト塗布装置１００によって作製された燃料電池用電極を用いることで、燃料電池の電池性能の安定化を図ることができる。以上により、ペーストの塗布性能を向上させ、燃料電池の電池性能を向上させることができる。
【００６７】
また、本実施形態に係るペースト塗布装置１００において、搬送部１０１の搬送方向Ｄ２に対して、塗布ロール１１０及びドクターバー１２０は、複数設けられ、第１のロールコータ塗布部１２０Ａ及び第２のロールコータ塗布部１２０Ｂが設けられている。複数のロールコータ塗布部１２０Ａ，１２０Ｂを用いる場合、塗布ロール１１０一つ当たりのペーストＰＳの膜厚を小さくしても、十分な量のペーストＰＳをガス拡散基材ＣＰに塗布することが可能となる。塗布ロール１１０一つ当たりの膜厚を小さく抑える場合、膜厚が大きい場合に比して、ペーストＰＳのばらつきを少なくすることができる。ここで、従来のようにペーストにムラ、スジ、ダマ等が発生した状態で、複数のロールを用いた場合、一層目のペーストＰＳと二層目のペーストＰＳとの間に空気が入り込むことでペーストＰＳが分断され、連続性が欠かれてしまう。しかしながら本実施形態では、ペーストＰＳを平滑な状態で塗布することが可能であるため、複数の塗布ロール１１０を用いる場合であっても、一層目のペーストＰＳと二層目のペーストＰＳとの間に空気が入り込むことを防止し、高い連続性を維持することが可能となる。
【実施例】
【００６８】
以下に示す製造方法によって、実施例及び比較例に係るガス拡散層、燃料電池用電極及び膜電極接合体を製造し、解析及び検証を行った。
【００６９】
（実施例：製造方法）
＜カソードガス拡散層の作製＞
カソードガス拡散層の基材となるカーボンペーパ（東レ社製：ＴＧＰ‐Ｈ‐０６０）を用意し、重量比でカーボンペーパ：ＦＥＰ（テトラフルオロエチレン−ヘキサフルオロプロピレン共重合体）＝９５：５（カソード用）、６０：４０（アノード用）となるように、当該カーボンペーパをＦＥＰ分散液に浸漬した後、６０℃にて１時間の乾燥後、３８０℃にて１５分間の熱処理（ＦＥＰ撥水処理）を行う。これにより、カーボンペーパがほぼ均一に撥水処理される。
【００７０】
バルカンＸＣ−７２Ｒ（ＣＡＢＯＴ社製：Ｖｕｌｃａｎ  ＸＣ７２Ｒ）と溶媒としてテルピネオール（キシダ化学社製）と非イオン性界面活性剤のトリトン（キシダ化学社製）とを、重量比がバルカンＸＣ−７２Ｒ：テルピネオール：トリトン＝２０：１５０：３となるように、万能混合機（ＤＡＬＴＯＮ社製）にて常温で６０分間、均一になるように混合し、カーボンペーストを作製する。
【００７１】
低分子フッ素樹脂（ダイキン社製：ルブロンＬＤＷ４１０）と高分子フッ素樹脂（デュポン社製：ＰＴＦＥ−３１ＪＲ）とを、分散液中に含まれるフッ素樹脂の重量比が低分子フッ素樹脂：高分子フッ素樹脂＝２０：３となるように混合し、カソード用混合フッ素樹脂を作製する。ハイブリッドミキサ用容器に上記カーボンペーストを投入し、カーボンペーストが１０〜１２℃になるまで冷却する。冷却したカーボンペーストに上記カソード用混合フッ素樹脂を、重量比がカーボンペースト：カソード用混合フッ素樹脂（分散液中に含まれるフッ素樹脂成分）＝３１：１となるように投入し、ハイブリッドミキサ（キーエンス社製：ＥＣ５００）の混合モードにて１２〜１８分間混合する。混合停止のタイミングはペーストの温度が５０〜５５℃となるまでとし、混合時間を適宜調整する。ペーストの温度が５０〜５５℃に達した後、ハイブリッドミキサを混合モードから脱泡モードへ切換え、１〜３分間脱泡を行う。脱泡を終えたペーストを自然冷却してカソード用ガス拡散層ペーストを作製する。
【００７２】
常温まで冷却したカソード用ガス拡散層ペーストをＦＥＰ撥水処理を施した上記カーボンペーパの表面にカーボンペーパ面内の塗布状態が均一になるように塗布する。カソード用ガス拡散層ペーストの塗布には、図４で示したペースト塗布装置１００を使用した。本実施例では、ロールコータ塗布部１０２Ａ，１０２Ｂとして、ロールコータ塗布装置（（株）ファーネス社製）を用いた。ペーストＰＳの粘度は５００００ｍＰａ・ｓであり、ガス拡散基材ＣＰの厚さｄ１＝１９０μｍであった。第１のロールコータ塗布部１０２Ａでは、塗布ロール１１０と除去部１２５との間の隙間の大きさｄ５＝８０μｍ、角度Ａ＝３０°、角度Ｂ＝９０°、とした。第２のロールコータ塗布部１０２Ｂでは、塗布ロール１１０と除去部１２５との間の隙間の大きさｄ５＝１００μｍ、角度Ａ＝３０°、角度Ｂ＝９０°とした。表面仕上げ部１０３では、スキージ１０４と搬送部１０１との間の角度θ＝１５５°とした。熱風乾燥機（サーマル社製）にて６０℃で６０分間乾燥する。最後に、３６０℃で２時間熱処理を行い、カソードガス拡散層を完成させる。
【００７３】
＜カソード触媒スラリー作製＞
カソード触媒として、白金担持カーボン（ＴＥＣ３６Ｆ５２，田中貴金属工業株式会社）を用い、イオン伝導体として、ＳＳ７００Ｃ溶液  （２０％，Ｅｗ＝７８０，含水率＝３６ｗｔ％（２５℃），旭化成ケミカルズ製アイオノマー溶液Ａｃｉｐｌｅｘ（登録商標）  ＳＳ７００Ｃ、以下ＳＳ７００と略す）を用いた。白金担持カーボン５ｇに対し、１０ｍＬの超純水を添加し撹拌した後に、１５ｍＬエタノールを添加した。この触媒分散溶液について、超音波スターラーを用いて１時間超音波撹拌分散を行った。所定のＳＳ７００溶液を等量の超純水で希釈を行い、ガラス棒で３分間撹拌した。この後、超音波洗浄器を用いて１時間超音波分散を行い、ＳＳ７００水溶液を得た。その後、ＳＳ７００水溶液をゆっくりと触媒分散液中に滴下した。滴下中は、超音波スターラーを用いて連続的に撹拌を行った。ＳＳ７００水溶液滴下終了後、１−プロパノールと１−ブタノールの混合溶液１０ｇ（重量比  １：１）の滴下を行い、得られた溶液を触媒スラリーとした。混合中は、すべて水温が約６０℃になるように調整し、エタノールを蒸発、除去した。
【００７４】
＜カソードの作製＞
上記の方法で作製したカソード用触媒スラリーをスクリーン印刷（１５０メッシュ）によって、カソードガス拡散層に塗布し、８０℃、３時間の乾燥および１８０℃、４５分の熱処理を行った。
【００７５】
＜アノードガス拡散層の作製＞
アノードガス拡散層の基材となるカーボンペーパ（東レ社製：ＴＧＰ‐Ｈ‐０６０）を用意し、アノードガス拡散層と同様に、撥水処理を施す。
【００７６】
バルカンＸＣ−７２Ｒ（ＣＡＢＯＴ社製：Ｖｕｌｃａｎ  ＸＣ７２Ｒ）と溶媒としてテルピネオール（キシダ化学社製）と非イオン性界面活性剤のトリトン（キシダ化学社製）とを、重量比がバルカンＸＣ−７２Ｒ：テルピネオール：トリトン＝２０：１５０：３となるように、万能混合機（ＤＡＬＴＯＮ社製）にて常温で６０分間、均一になるように混合し、カーボンペーストを作製する。
【００７７】
ハイブリッドミキサ用容器に上記カーボンペーストと上記低分子フッ素樹脂とを、重量比がカーボンペースト：低分子フッ素樹脂（以下、アノード用フッ素樹脂とする）（分散液中に含まれるフッ素樹脂成分）＝２６：３となるように投入し、ハイブリッドミキサの混合モードにて１５分間混合する。混合した後、ハイブリッドミキサを混合モードから脱泡モードへ切換え、４分間脱泡を行う。脱泡を終えたペーストの上部に上澄み液が溜まった場合はこの上澄み液を廃棄し、ペーストを自然冷却してアノード用ガス拡散層ペーストを完成させる。
【００７８】
常温まで冷却したアノード用ガス拡散層ペーストをＦＥＰ撥水処理を施した上記カーボンペーパの表面にカーボンペーパ面内の塗布状態が均一になるように塗布した。アノード用ガス拡散層ペーストの塗布には、図４で示したペースト塗布装置１００を使用した。本実施例では、ロールコータ塗布部１０２Ａ，１０２Ｂとして、ロールコータ塗布装置（（株）ファーネス社製）を用いた。ペーストＰＳの粘度は３００００ｍＰａ・ｓであり、ガス拡散基材ＣＰの厚さｄ１＝１９０μｍであった。第１のロールコータ塗布部１０２Ａでは、塗布ロール１１０と除去部１２５との間の隙間の大きさｄ５＝１００μｍ、角度Ａ＝３０°、角度Ｂ＝９０°とした。第２のロールコータ塗布部１０２Ｂでは、塗布ロール１１０と除去部１２５との間の隙間の大きさｄ５＝１２０μｍ、角度Ａ＝３０°、角度Ｂ＝９０°とした。表面仕上げ部１０３では、スキージ１０４と搬送部１０１との間の角度θ＝１５５°とした。熱風乾燥機（サーマル社製）にて６０℃にて６０分間乾燥する。最後に、３６０℃にて２時間熱処理を行い、アノードガス拡散層を完成させる。
【００７９】
＜アノード用触媒スラリーの作製＞
アノード用触媒スラリーの作製方法は、触媒として白金ルテニウム（ＰｔＲｕ）担持カーボン（ＴＥＣ６１Ｅ５４，田中貴金属工業株式会社）を使用する点を除き、カソード用触媒スラリーの作製方法と同様である。
【００８０】
＜アノードの作製＞
上記の方法で作製したカソード用触媒スラリーをスクリーン印刷（１５０メッシュ）によって、アノードガス拡散層に塗布し、８０℃で３時間の乾燥および１８０℃で４５分の熱処理を行った。
【００８１】
＜膜電極接合体の作製＞
上記の方法で作製したアノードとカソードとの間に５０μｍ膜厚の固体高分子電解質膜を狭持した状態でホットプレスを行う。固体高分子電解質膜としてＡｃｉｐｌｅｘ（登録商標）（ＳＦ７２０２、旭化成イーマテリアルズ製）を用いた。１７０℃、２００秒の接合条件でアノード、固体高分子電解質膜、およびカソードをホットプレスすることによって実施例に係る膜電極接合体を作製した。
【００８２】
（比較例：製造方法）
カソードガス拡散層の作製及びアノードガス拡散層の作製において、第１のロールコータ塗布部１０２Ａ及び第２のロールコータ塗布部１０２Ｂで用いるドクターバーとして、図７（ａ）に示すドクターバーを用いた点以外は、実施例に係る製造方法と同様である。仮想線Ｌ１から出ている部分の大きさｄ６＝１０ｍｍとした。
【００８３】
（微細孔層の解析）
作製された実施例及び比較例に係るカソードを解析した。三次元データの取得及び解析には三次元計測Ｘ線ＣＴであるＳＭＸ−１６０ＣＴＳ（島津製作所社製）を用いた。断面位置ｔ＝０を触媒層３０よりも固体高分子電解質膜側の位置に設定し、断面位置ｔ＝ＥＮＤをガス拡散層３２よりもガス流路側の位置に設定し、３００μｍの範囲にわたる内部構造の三次元データを取得した。図８は、カソード２４内に存在する触媒層３０及び微細孔層３３を示す画像である。図８（ａ）は実施例に係る画像であり、図８（ｂ）は比較例に係る画像である。当該画像は、三次元データに基づいて作製されており、カソード２４を厚さ方向Ｄ１と直交する方向から見た（図３において視点ＶＰから見た）内部画像である。図８の画像は、視点ＶＰから見たときに所定の一部分を切断した一つの断面上に存在する触媒層３０及び微細孔層３３のみを示すものではなく、視点ＶＰから見て奥行き方向に三次元的に存在している触媒層３０及び微細孔層３３の全てを、二次元画像上に集約して示すものである。
【００８４】
図８（ｂ）から理解されるように、比較例に係るカソード２４では、微細孔層３３が厚さ方向Ｄ１において大きく分断された分断部分ＤＥが形成されている。当該分断部分ＤＥは、カソード２４の幅方向の左半分の領域の略全体に形成されている。例えば、当該分断部分ＤＥに対応する断面位置で図３の断面ＣＳｘに示すような画像を取得した場合、当該断面ＣＳｘの略左半分の領域には、微細孔層３３が全く存在していないことが観察される。このように、微細孔層３３が連続性を有していない部分が広範囲にわたっている分断部分ＤＥでは、生成水の排出経路が十分に確保されず、水滞留が発生する。比較例においては、第１のロールコータ塗布部１０２Ａで塗布された一層目のペーストＰＳが平滑に保たれておらず、その上から平滑に保たれていない二層目のペーストＰＳを塗布することで、一層目と二層目の間に空気が混入することによって、このような分断部分ＤＥが形成されていると理解される。一方、図８（ａ）から理解されるように、実施例に係るカソード２４では、比較例のような大きな分断部分は形成されておらず、観察されるものも、ガス流路側の一部の範囲において小さな分断部分が形成されているに過ぎない。このように、本実施形態に係るペースト塗布装置１００を用いることで、連続性の高い良好な微細孔層３３を得られることが理解される。
【００８５】
次に、得られた三次元データを、断面位置ｔ＝０から断面位置ｔ＝ＥＮＤへ向かって、０．８μｍピッチにて、各断面位置における断面画像を取得する。各断面画像を解析することによって、各断面位置における微細孔層３３の存在頻度（％）を取得する。当該結果を図９に示す。実施例の結果はグラフＥＬ１で示され、比較例の結果はグラフＥＬ２で示される。また、断面位置ｔ＝０から断面位置ｔ＝ＥＮＤへ向かって存在頻度累積値（％）を取得する。当該結果を図１０に示す。実施例の結果はグラフＭＬ１で示され、比較例の結果はグラフＭＬ２で示される。
【００８６】
図９のグラフＥＬ１から理解されるように、実施例において、存在頻度（断面上の微細孔層の量）は、断面位置ｔ＝ｘｍａｘ（第１の断面位置）において最大となる。また、存在頻度は、断面位置ｔ＝ｘｍａｘからガス流路側の第２の面Ｓ４へ向かうに従って減少する。すなわち、断面位置ｔ＝ｘｍａｘから第２の面Ｓ４側の領域においては、断面における微細孔層３３の量が第２の面Ｓ４に近づくに従って一様に低減している。極所的に僅かに増減している部分が見られるものの、極めて微小な変化に過ぎず、グラフＥＬ１全体として見ると、一様に低減している。このように一様に低減しているため、図１０のグラフＭＬ１では、断面位置ｔ＝ｘｍａｘよりもガス流路側は、上方に凸となるような滑らかに増加する曲線のみが描かれている。一方、図９のグラフＥＬ２から理解されるように、比較例では、存在頻度が極大点ＰＫ１で最大となった後も、分断部分ＤＥが形成されているために、存在頻度が大きく変動し、極小点ＰＫ２や極大点ＰＫ３が形成されている。極小点ＰＫ２と極大点ＰＫ３の値の差は大きく、存在頻度が一様に低減していないことが理解される。このように一様に低減していない、図１０のグラフＭＬ２では、存在頻度累積値が滑らかに増加せず、下方に凸となるような曲線部分ＥＰが形成される。
【００８７】
厚さ方向Ｄ１におけるガス拡散基材３１の中央位置は、断面位置＝１５０μｍで示す位置である。図１０のグラフＭＬ１の値から明らかなように、実施例では、当該中央位置における存在頻度累積値は８０％以上となっている。すなわち、実施例では、ガス拡散基材３１の中央位置から触媒層３０側の領域に含まれる微細孔層３３の量が、カソード２４中の微細孔層３３の全体の量の８０％以上となっていることが理解される。一方、図１０のグラフＭＬ２の値から明らかなように、比較例では、中央位置における存在頻度累積値は８０％未満となっている。すなわち、比較例では、ガス拡散基材３１の中央位置から触媒層３０側の領域に含まれる微細孔層３３の量が、カソード２４中の微細孔層３３の全体の量の８０％未満となっていることが理解される。
【００８８】
また、実施例では微細孔層３３がガス拡散基材３１の第２の面Ｓ４にまで及んでいることが、三次元データ解析及び外観の観察により確認された。すなわち、ガス拡散基材３１の第１の面Ｓ２から第２の面Ｓ４まで連続性の高い排出経路が確保されていることが理解される。なお、比較例においても第２の面Ｓ４にまで及んでいたが、上述のように、ガス拡散基材３１の内部に大きな分断部分ＤＥが形成されており、第１の面Ｓ２から第２の面Ｓ４までの間の高い連続性は確保されていない。
【００８９】
（単セル性能試験）
また、実施例及び比較例の膜電極接合体を用いてセル電圧を測定した。測定条件は、以下のとおりである。セル電圧の測定結果を図１１の「ＳＲＧ／Ａｉｒ」に示す。また、カソードの排水性能を検証するために、酸素ゲインを測定した。酸素ゲインとは、カソードガスが空気の場合のセル電圧と酸素の場合のセル電圧との差で、カソードの排水性が高いほど酸素ゲインは小さい値となる。酸素ゲインの測定結果を図１１の「Ｏ２ｇａｉｎ」に示す。
アノードガス：改質水素ガス（ＣＯ濃度１０ｐｐｍ）
カソードガス：空気
セル温度：７０℃
カソードガス加湿温度：７０℃
アノードガス加湿温度：７０℃
電流密度：０．３Ａ／ｃｍ２
【００９０】
図１１に示すように、比較例に比して実施例の方が低い酸素ゲインを示しており、このことより、実施例が生成水の排出特性に優れていることが理解される。また、セル電圧についても、比較例に比して実施例の方が高くなっている。このことより、実施例が高い電池性能を発揮できることが理解される。以上より、実施例に係る膜電極接合体は、燃料電池としての水の排出性とガス拡散性を両立させ、電圧特性を向上させることができることが理解される。また、ペースト塗布装置１００を用いることによって、ペーストの塗布性能を向上させ、燃料電池の電池性能を向上できることが理解される。
【００９１】
本発明は、上述の各実施の形態に限定されるものではなく、当業者の知識に基づいて各種の設計変更等の変形を加えることも可能であり、そのような変形が加えられた実施の形態も本発明の範囲に含まれうるものである。
【００９２】
上述の製造方法では、基材として枚葉品を用いたが、連続した基材（長尺な基材であり、ペーストを塗布した後に所望の大きさに切断する）を用いてもよい。また、連続した基材を用いる場合は搬送部の構成を変更してもよい。すなわち、図４に示すように、コンベア上に基材を載せて移動させるタイプの搬送部に代えて、ロールとロールの間に連続した基材を載せて当該ロールの回転によって基材を搬送方向に送るタイプの搬送部を採用してもよい。更に、上述の製造方法では、ガス拡散層に触媒層を形成し、当該電極に電解質膜を接合していた（ＣＣＳ法）が、電解質膜に触媒層を形成した後に、ガス拡散層を接合してもよい（ＣＣＭ法）。
【符号の説明】
【００９３】
１０…燃料電池、２０…固体高分子電解質膜、２２…アノード（燃料電池用電極）、２４…カソード（燃料電池用電極）、２６，３０…触媒層、２７，３１…ガス拡散基材、２８，３２…ガス拡散層、２９，３３…微細孔層、５０…膜電極接合体、１００…ペースト塗布装置、１０１…搬送部、１０２Ａ…第１のロールコータ塗布部、１０２Ｂ…第２のロールコータ塗布部、１１０…塗布ロール、１１０ａ…表面、１２０…ドクターバー、１２１…除去面、１２２…折返し面、１２３…エッジ部、１２５…除去部、Ｐ１…最近接点、Ｌ１…仮想線。
【図４】
0005612529.tif 000002
【図５】
0005612529.tif 000003
【図６】
0005612529.tif 000004
【図７】
0005612529.tif 000005
【図９】
0005612529.tif 000006
【図１０】
0005612529.tif 000007
【図１１】
0005612529.tif 000008
【図１】
0005612529.tif 000009
【図２】
0005612529.tif 000010
【図３】
0005612529.tif 000011
【図８】
0005612529.tif 000012